ПРОЗРАЧНАЯ РАССЕИВАЮЩАЯ ПОДЛОЖКА ДЛЯ ОРГАНИЧЕСКИХ СВЕТОДИОДОВ И СПОСОБ ИЗГОТОВЛЕНИЯ ТАКОЙ ПОДЛОЖКИ

1. Прозрачная рассеивающая подложка для ОСД, включающая следующие последовательные элементы или слои:
(a) прозрачная плоская подложка, изготовленная из неорганического стекла, у которого показатель преломления составляет от 1,45 до 1,65,
(b) имеющий низкий показатель преломления шероховатый слой, содержащий неорганические частицы, причем вышеупомянутые неорганические частицы прикрепляются к одной стороне подложки посредством имеющей низкий показатель преломления эмали, неорганические частицы, находящиеся вблизи или на поверхности эмали или выступающие из нее, создают поверхностную шероховатость, которую характеризует среднее арифметическое отклонение Ra, составляющее от 0,15 до 3 мкм, неорганические частицы и эмаль одновременно имеют показатель преломления, составляющий от 1,45 до 1,65;
(c) имеющий высокий показатель преломления слой, изготовленный из эмали, у которой показатель преломления составляет от 1,8 до 2,1, и покрывающий шероховатый слой (b), имеющий низкий показатель преломления
2. Подложка по п. 1, в которой неорганические частицы имеют средний эквивалентный сферический диаметр, составляющий от 0,3 мкм до 10 мкм, предпочтительно от 0,5 мкм до 8 мкм и предпочтительнее от 0,8 мкм до 7 мкм.
3. Подложка по п. 1 или 2, в которой неорганические частицы представляют собой твердые шарики.
4. Подложка по любому из предшествующих пунктов, в которой в числе неорганических частиц практически отсутствуют частицы, у которых эквивалентный сферический диаметр составляет более чем 15 мкм, предпочтительно более чем 12 мкм и предпочтительнее более чем 10 мкм.
5. Подложка по любому из предшествующих пунктов, в которой подложка, имеющая низкий показатель преломления эмаль и неорганические частицы имеют показатель преломления, составляющий от 1,50 до 1,60.
6. Подложка по любому из предшествующих пунктов, в которой толщина имеющего высокий показатель преломления слоя составляет от 3 мкм до 20 мкм, предпочтительно от 4 мкм до 15 мкм и предпочтительнее от 5 мкм до 12 мкм.
7. Подложка по любому из предшествующих пунктов, в которой поверхностная шероховатость имеющего высокий показатель преломления слоя имеет среднее арифметическое отклонение Ra, составляющее менее чем 3 нм, предпочтительнее менее чем 2 нм и наиболее предпочтительно менее чем 1 нм.
8. Подложка по любому из предшествующих пунктов, в которой в имеющем высокий показатель преломления слое практически отсутствуют диспергированные в нем рассеивающие элементы, в частности, отсутствуют диспергированные в нем рассеивающие твердые частицы.
9. Подложка по любому из предшествующих пунктов, в которой в качестве неорганических частиц выбираются частицы диоксида кремния.
10. Подложка по любому из предшествующих пунктов, дополнительно включающая прозрачный электропроводящий слой, покрывающий имеющий высокий показатель преломления слой эмали.
11. Подложка по любому из предшествующих пунктов, в которой объемное соотношение неорганических частиц и неорганического связующего материала составляет от 0,3 до 3, предпочтительно от 0,5 до 2 и предпочтительнее от 0,7 до 1,5.
12. Способ изготовления прозрачной рассеивающей подложки по любому из пп. 1-11, включающий следующие последовательные стадии:
(1) получение прозрачной плоской подложки, изготовленной из неорганического стекла, у которого показатель преломления составляет от 1,45 до 1,65;
(2) нанесение на одну сторону подложки имеющего низкий показатель преломления стеклокерамического припоя в смеси с неорганическими частицами, у которых температура стеклования (Tg) или температура плавлении составляет, по меньшей мере, на 50°C выше, чем Tg стеклокерамического припоя, причем стеклокерамический припой и неорганические частицы одновременно имеют показатель преломления, составляющий от 1,45 до 1,65;
(3) нагревание полученного в результате слоя стеклокерамического припоя без плавления неорганических частиц и получение в итоге имеющего низкий показатель преломления шероховатого слоя, состоящего из неорганических частиц, которые прикрепляет к подложке эмаль, имеющая низкий показатель преломления;
(4) нанесение на вышеупомянутый шероховатый слой, имеющий низкий показатель преломления, стеклокерамического припоя, имеющего высокий показатель преломления, составляющий от 1,8 до 2,1;
(5) высушивание и плавление вышеупомянутого имеющего высокий показатель преломления стеклокерамического припоя и получение имеющей высокий показатель преломления эмали, у которой показатель преломления составляет от 1,8 до 2,1, и которая покрывает прозрачный шероховатый слой, имеющий низкий показатель преломления.
13. Способ по п. 12, в котором неорганические частицы имеют средний эквивалентный сферический диаметр, составляющий от 0,3 мкм до 10 мкм, предпочтительно от 0,5 мкм до 8 мкм и предпочтительнее от 0,8 мкм до 7 мкм.
14. Способ по п. 12 или 13, в котором массовое соотношение неорганических частиц и стеклокерамического припоя составляет от 0,2 до 4 и предпочтительно от 0,4 до 3.
15. Способ по любому из пп. 12-14, в котором плавление имеющего высокий показатель преломления стеклокерамического припоя осуществляется при температуре, составляющей от 510°C до 580°C и предпочтительно от 520°C до 580°C.